(57)【要約】      （修正有）【課題】溶融成形可能な熱可塑性ポリイミド樹脂組成物を溶融成形してなり、耐熱性、摩擦磨耗特性、シール特性が良好であるピストンリングを得る。また、得られたピストンリングは、ポリイミド樹脂本来の特性である、耐薬品性、耐久性、優れた機械特性などを併せもつ、優れたピストンリングを提供する。【解決手段】溶融成形可能な熱可塑性ポリイミド樹脂と炭素繊維からなる樹脂組成物に対し、特定量のフッ素樹脂及び黒鉛、オイル、および二硫化モリブデンからなる潤滑材を少なくとも１成分を含有することを特徴とする熱可塑性ポリイミド樹脂を成形してピストンリング２を得る。【選択図】  図１
2007192242.tif 000002
【特許請求の範囲】
【請求項１】
溶融成形可能な熱可塑性ポリイミド樹脂５０〜９９重量部と炭素繊維５０〜１重量部からなる樹脂組成物１００重量部に対し、フッ素樹脂、グラファイト、オイル、および二硫化モリブデンからなる潤滑材を少なくとも１成分を総量０．５〜５０重量部含有する熱可塑性ポリイミド樹脂組成物を溶融成形してなることを特徴とするピストンリング。
【請求項２】
熱可塑性ポリイミド樹脂が、化学式（１）の繰り返し構造単位を有する溶融成形可能な熱可塑性ポリイミド樹脂である請求項１記載のピストンリング。
【化１】
2007192242.tif 000017
（化学式（１）において、Ｘは直接結合、−ＳＯ２−、−ＣＯ―、−Ｃ（ＣＨ３）２−、−Ｃ（ＣＦ３）２−、または−Ｓ―であり、Ｒ１、Ｒ２、Ｒ３、およびＲ４は、それぞれ水素原子、アルキル基、アルコシキ基、ハロゲン化アルキル基、ハロゲン化アルコキシ基またはハロゲン原子であり、またＹは、下記化学式（２）からなる群より選ばれる基である。）
【化２】
2007192242.tif 000018
【請求項３】
熱可塑性ポリイミド樹脂が、化学式（３）の繰り返し構造単位を有する溶融成形可能な熱可塑性ポリイミド樹脂である請求項１記載のピストンリング。
【化３】
2007192242.tif 000019
【請求項４】
熱可塑性ポリイミド樹脂が、化学式（４）および化学式（５）の繰り返し構造単位を有する溶融成形可能な熱可塑性ポリイミド共重合体樹脂である請求項１記載のピストンリング。
【化４】
2007192242.tif 000020
【化５】
2007192242.tif 000021
（ただし、化学式（４）中のｍおよび化学式（５）中のｎは、ポリイミド共重合体の共重合比を示し、ｍ／ｎ＝４から９９（モル％／モル％）の範囲である。）
【請求項５】
熱可塑性ポリイミド樹脂が、化学式（６）の繰り返し構造単位を有する溶融成形可能な熱可塑性ポリイミド樹脂である請求項１記載のピストンリング。
【化６】
2007192242.tif 000022
【発明の詳細な説明】
【技術分野】
【０００１】
本発明は、溶融成形可能な熱可塑性ポリイミド樹脂組成物を溶融成形してなり、耐熱性、シール特性が良好であるピストンリングに関し、かつ該樹脂組成物を用いることで、製造コストが著しく安価なピストンリングに関する。
【背景技術】
【０００２】
ピストンリングは、自動車部品、事務機器部品、コンプレッサー部品その他の摺動シール材に用いられている。その性能は、摩擦磨耗特性（自材の磨耗及び相手材の磨耗に対する特性）に優れ、かつシール性に優れていることである。ピストンリングは、通常、ピストン及びシリンダーの間に取り付けられており、金属を特殊処理した材質ものが多数使用されている。
【０００３】
近年、燃焼率向上、エネルギー効率の観点からピストンリングのシール性向上が着目されているが、従来の金属材料では弾性率が高く柔軟性に劣るためにシール性をより向上させることに限界が生じている。
【０００４】
シール性を向上させる手法として、樹脂製のピストンリングを用いることが、特開平１１−３３６９００公報（特許文献１）に記載されている。しかしながら、従来の熱可塑性樹脂では、自動車エンジンの内燃機関に代表されるように耐熱摺動を必要とする部品のシール部分に多く使用され、耐熱性が不足しているために、ピストンリングの材料としては、満足のいくものではなかった。
【０００５】
一方で、熱硬化樹脂は、耐熱性に優れるが、溶融成形加工が出来ないために、ピストンリングに求められるような複雑な形状に対応できない問題が有り、耐熱性と溶融成形性を両立可能な樹脂材料が無かった。
【特許文献１】特開平１１年３３６９００公報
【発明の開示】
【発明が解決しようとする課題】
【０００６】
本発明の課題は、溶融成形可能な熱可塑性ポリイミド樹脂組成物を溶融成形してなり、耐熱性、摩擦磨耗特性、シール特性が良好であるピストンリングを得ることにある。また、得られたピストンリングは、ポリイミド樹脂本来の特性である、耐薬品性、耐久性、優れた機械特性などを併せもつ、優れたピストンリングを提供することにある。
【課題を解決するための手段】
【０００７】
本発明のピストンリングは、溶融成形可能な熱可塑性ポリイミド樹脂と炭素繊維からなる樹脂組成物に対し特定量の潤滑材を含有することによって提供される。具体的には以下の［１］〜［５］の記載により提供される。
［１］  溶融成形可能な熱可塑性ポリイミド樹脂５０〜９９重量部と炭素繊維５０〜１重量部からなる樹脂組成物１００重量部に対し、フッ素樹脂、グラファイト、オイル、および二硫化モリブデンからなる潤滑材を少なくとも１成分を総量０．５〜５０重量部含有する熱可塑性ポリイミド樹脂組成物を溶融成形してなることを特徴とするピストンリング。
［２］  熱可塑性ポリイミド樹脂が、化学式（１）の繰り返し構造単位を有する溶融成形可能な熱可塑性ポリイミド樹脂である前記［１］記載のピストンリング。
【０００８】
【化１】
2007192242.tif 000003
【０００９】
（化学式（１）において、Ｘは直接結合、−ＳＯ２−、−ＣＯ―、−Ｃ（ＣＨ３）２−、−Ｃ（ＣＦ３）２−、または−Ｓ―であり、Ｒ１、Ｒ２、Ｒ３、およびＲ４は、それぞれ水素原子、アルキル基、アルコシキ基、ハロゲン化アルキル基、ハロゲン化アルコキシ基またはハロゲン原子であり、またＹは、下記化学式（２）からなる群より選ばれる基である。）
【００１０】
【化２】
2007192242.tif 000004
【００１１】
［３］  熱可塑性ポリイミド樹脂が、化学式（３）の繰り返し構造単位を有する溶融成形可能な熱可塑性ポリイミド樹脂である前記［１］記載のピストンリング。
【００１２】
【化３】
2007192242.tif 000005
【００１３】
［４］  熱可塑性ポリイミド樹脂が、化学式（４）および化学式（５）の繰り返し構造単位を有する溶融成形可能な熱可塑性ポリイミド共重合体樹脂である前記［１］記載のピストンリング。
【００１４】
【化４】
2007192242.tif 000006
【００１５】
【化５】
2007192242.tif 000007
【００１６】
（ただし、化学式（４）中のｍおよび化学式（５）中のｎは、ポリイミド共重合体の共重合比を示し、ｍ／ｎ＝４から９９（モル％／モル％）の範囲である。）
［５］  熱可塑性ポリイミド樹脂が、化学式（６）の繰り返し構造単位を有する溶融成形可能な熱可塑性ポリイミド樹脂である前記［１］記載のピストンリング。
【００１７】
【化６】
2007192242.tif 000008
【発明の効果】
【００１８】
溶融成形可能な熱可塑性ポリイミド樹脂と炭素繊維とからなる樹脂組成物に対し、特定量のフッ素樹脂及びグラファイト、オイル、および二硫化モリブデンからなる潤滑材を少なくとも１成分を含有する熱可塑性ポリイミド樹脂組成物を溶融成形してなるピストンリングは、耐熱性、自材及び相手材の磨耗が著しく少ないという摩擦磨耗特性、およびシール性で優れているので、自動車分野を代表例とする様々な分野の内燃機関で使用されるシール目的のピストンリングとして極めて有用であり、かつ様々な応用用途が可能である。
【発明を実施するための最良の形態】
【００１９】
以下に、本発明を詳細に説明する。
［熱可塑性ポリイミド樹脂］
本発明における溶融成形可能な熱可塑性ポリイミド樹脂とは、加重たわみ温度２００℃以上を有するポリイミド樹脂のことである。
【００２０】
本発明において用いられる熱可塑性ポリイミド樹脂の対数粘度は特に限定されないが、一般的には０．３５〜１．３０ｄｌ／ｇ、より好ましくは０．４０〜１．２０の範囲が好ましい。対数粘度が０．３５ｄｌ／ｇ未満になると、熱可塑性ポリイミド樹脂の分子量が小さく、機械強度に劣る。また、対数粘度が１．３０ｄｌ／ｇ以上のものは、熱可塑性ポリイミド樹脂の分子量が大きすぎ、成形体を射出成形や押出成形によって製造するための流動性に難が生じる。
【００２１】
本発明におけるポリマーの対数粘度の測定は、パラクロロフェノール／フェノール（９０／１０重量比）の混合溶媒中、濃度０．５ｇ／１００ｍｌの溶媒で２００℃に加熱した後、３５℃に冷却して測定される。対数粘度については、‘高分子ハンドブック’朝倉書店出版、日本分析化学学会片１９９５年度初版Ｐ５８にその定義が記載されている。
【００２２】
本発明において、溶融成形可能な熱可塑性ポリイミド樹脂とは、上記条件を満たせば特に限定されないが、好ましい例として、上記の化学式（１）、化学式（２）、化学式（３）、化学式（４）と化学式（５）とで表される共重合体、および化学式（６）で表される５種の熱可塑性ポリイミド樹脂が挙げられる。
【００２３】
上記の化学式（１）〜（６）で表される５種の熱可塑性ポリイミド樹脂は、それらの構造式に示されている相当する芳香族ジアミン化合物と芳香族テトラカルボン酸二無水物とを原料として、有機溶媒の存在下または非存在下で反応させ、得られたポリアミド酸を化学式にまたは熱的にイミド化して製造できる。これらの具体的製造方法は、公知であるポリイミドの製造方法の条件をすべて利用することができる。
【００２４】
化学式（１）で表される熱可塑性ポリイミド樹脂を取上げて、より具体的に説明すると、下記化学式（７）の芳香族ジアミン化合物と下記化学式（８）の芳香族テトラカルボン酸二無水物とを原料として用いる。
【００２５】
【化７】
2007192242.tif 000009
【００２６】
（化学式（７）において、Ｘ、およびＲ１〜Ｒ４は前記同様である。）
【００２７】
【化８】
2007192242.tif 000010
【００２８】
（化学式（８）において、Ｙは前記同様である。）
化学式（１）及び（７）中、Ｒ１、Ｒ２、Ｒ３、Ｒ４の具体例は、水素原子、メチル基、エチル基などのアルキル基、メトキシ基、エトキシ基などのアルコキシ基、フルオロメチル基、トリフルオロメチル基などのハロゲン化アルキル基、フルオロメトキシ基などのハロゲン化アルコキシ基、塩素原子、フッ素原子などのハロゲン原子が挙げられる。好ましくは、水素原子である。
【００２９】
化学式（１）及び（８）中、Ｙは、式（２）で表される４価の芳香族基であり、好ましくはベンゼン環であり、その場合、化学式（８）の芳香族テトラカルボン酸二無水物はピロメリット酸二無水物である。
【００３０】
本発明において、好ましく用いられる溶融成形可能な熱可塑性ポリイミド樹脂は、上記の化学式（１）、化学式（２）、化学式（３）、化学式（４）と化学式（５）とで表される共重合体、および化学式（６）で表される５種である。
【００３１】
本発明において、好ましく用いられる溶融成形可能な熱可塑性ポリイミド樹脂５種を製造するに際し、本発明の課題を害さない範囲で、原料となる他の芳香族ジアミン化合物や芳香族テトラカルボン酸二無水物を一種または複数を組み合わせて用いて共重合化することができる。
【００３２】
また、本発明で好ましく用いられる溶融成形可能な熱可塑性ポリイミド樹脂同士、または他のポリイミド樹脂を用いて、本発明の課題を害さない範囲で任意にポリマーブレンドして用いても良い。
【００３３】
本発明において、好ましく用いられる溶融成形可能な熱可塑性ポリイミド樹脂５種の中で、特記すべきことは以下の通りである。
【００３４】
化学式（３）のポリイミド樹脂は、三井化学株式会社製：商品名ＡＵＲＵＭ（登録商標）として購入可能である。
【００３５】
化学式（４）と化学式（５）とで表されるポリイミド共重合体樹脂において、共重合比であるｍ／ｎは、４から９９（モル％／モル％）の範囲であるが、より好ましくは５から９９（モル％／モル％）、更に好ましくは６から９９（モル％／モル％）である。
【００３６】
［炭素繊維］
本発明に用いられる炭素繊維は、原料／製造方法により分類すると、レーヨン系、ポリアクリロニトリル（ＰＡＮ）系、ピッチ系、気相成長炭素繊維（ＶＧＣＦ）などが挙げられる。好ましくは、レーヨン系、ＰＡＮ系、ピッチ系が挙げられる。炭素繊維の使用量は、熱可塑性ポリイミド樹脂と炭素繊維との合計量１００重量部中に５０〜１重量部である。その量より上回ると、摺動時に樹脂組成物中の炭素繊維が相手金属を著しく磨耗させ好ましくない。好ましくは、４０〜１重量部である。
【００３７】
［フッ素樹脂］
本発明に用いられるフッ素樹脂は、次の（ａ）〜（ｆ）からなる群より選ばれた少なくとも１種であることが好ましい。
（ａ）分子内に、化学式−（ＣＦ２ＣＦ２）−で表される繰り返し構造単位を有する４フッ化エチレン樹脂。
（ｂ）分子内に、化学式−（ＣＦ２ＣＦ２）−および、化学式−〔ＣＦ（ＣＦ３）ＣＦ２〕−で表される繰り返し構造単位を有する４フッ化エチレン樹脂―六フッ化プロピレン共重合樹脂。
（ｃ）分子内に、化学式−（ＣＦ２ＣＦ２）及び化学式−〔ＣＦ（ＯＣｍＦ２ｍ＋１）ＣＦ２〕  （式中、ｍは正の整数）で表される繰り返し構造単位を有する４フッ化エチレン−パーフロロアルキルビニルエーテル共重合樹脂。
（ｄ）分子内に、化学式−（ＣＦ２ＣＦ２）−および化学式−（ＣＨ２ＣＨ２）−で表される繰り返し構造単位を有する４フッ化エチレンーエチレン共重合樹脂。
（ｅ）分子内に、化学式  −（ＣＨ２ＣＨ２）−  および  化学式  −（ＣＦＣｌＣＦ２）−で表される繰り返し構造単位を有する３フッ化塩化エチレン−エチレン共重合樹脂。
（ｆ）分子内に、化学式−（ＣＦ２ＣＨ２）−で表される繰り返し構造単位を有するフッ化ビニリデン樹脂。
【００３８】
［グラファイト］
本発明に用いられるグラファイトは、原料／製造方法により分類すると、人造黒鉛、天然黒鉛（鱗片状黒鉛、鱗状黒鉛、土状黒鉛）が挙げられるが、特に制限なく、いずれも使用することができる。但し、本発明に用いられるグラファイトは、炭素の純度が高いものが好ましく、固定炭素の純度が９５％以上のものがより好ましい。
【００３９】
［オイル］
本発明に用いられるオイルは、熱重量減量測定（ＤＴＡ−ＴＧ）において、３００℃における熱重量減量が１０重量％以下である耐熱性の優れたオイルが好ましく用いられる。上記を満足する優れた耐熱性を有すれば、オイルの種類に特に制限はないが、好ましい具体例は、シリコンオイル、パーフルオロポリエーテル油、フェニルエーテル油、フッ素系オイルが挙げられる。但し、これからのオイルは、耐熱性の優れたオイルであることが当然であるが、本樹脂組成物の増粘を促進しないものであることも条件である。耐熱性の劣るオイルを使用すると、オイルの分解により発生するガスボイドが成形品内に残存し、その結果、磨耗特性等の特性に悪影響を及ぼす。
【００４０】
［二硫化モリブデン］
本発明に用いられる二硫化モリブデンは、天然の鉱物を精製し、高純度化した市販品が使用可能である。
【００４１】
［潤滑材の量］
本発明において、熱可塑性ポリイミド樹脂と炭素繊維からなるポリイミド樹脂組成物にフッ素樹脂、グラファイト、オイル、および二硫化モリブデンからなる潤滑材を少なくとも１成分を配合することによりポリイミド樹脂本来の柔軟性を発現しつつ、より耐熱性、摩擦磨耗特性に優れたピストンリングが得られる。そしてその特性は、それぞれの最適組成内でないと発現されない。フッ素樹脂、グラファイト、オイル、二硫化モリブデンなどの潤滑材の量は、ポリイミド樹脂と炭素繊維との総量１００重量部に対して、０．５〜５０重量部である。このましくは０．５〜４５重量部、さらに好ましくは０．５〜４０重量部である。５０重量部を超えると樹脂の磨耗が著しく増大し好ましくない。０．５重量部未満では、摩擦磨耗特性に優れたピストンリングが得らない。
【００４２】
［その他の添加材］
本発明のポリイミド樹脂組成物には必要に応じて本樹脂組成物の特性を損なわない範囲内で、ガラス繊維、チタン酸カリウム繊維、ホウ酸アルミ繊維、金属繊維、セラミック繊維、ボロン繊維、炭化ケイ素繊維、アスベスト繊維、ロックウール繊維、アラミド繊維からなる群より少なくとも１種以上を含有してもよい。
【００４３】
また、本発明のポリイミド樹脂組成物には、必要に応じて、マイカ、ガラスビーズ、クレー、シリカ、アルミナ、ケイソウ、土、水和アルミナ、シラスバルーン、カーボンナノチューブ、炭酸カルシウム、ハイドロタルサイトなどの充填剤、あるいは滑剤、離型剤、安定剤、着色剤、結晶核剤、酸化防止剤、老化防止剤など一般的に樹脂に添加して用いられる材料を１種以上含有してもよい。
【００４４】
更に、各種種液晶ポリマー、ポリエーテルイミド、ポリエーテルニトリル、ポリエーテルケトン、ポリエーテルエーテルケトン、ポリエーテルケトンケトン、ポリエーテルケトンエーテルケトンケトン、ポリアミドイミド、ポリエーテルスルホン、ポリスルホン、ポリアリレート及び／又はポリフェニレンスルフィドなどの熱可塑性樹脂、エポキシ樹脂、ポリベンゾイミダゾール樹脂、ポリイミド樹脂などの熱硬化性樹脂を本発明のポリイミド樹脂組成物の特性を損なわない範囲で併用してよい。
【００４５】
［ポリイミド樹脂組成物の製法］
本発明の熱可塑性ポリイミド樹脂組成物の製造は、特に限定されず、公知の製造方法が全て用いることができる。通常、単軸あるいは多軸の押出機を用いて連続的に行っても、混錬ロール、ブラベンダー等のバッチ式方法も実施可能である。加工温度は、用いるポリイミド樹脂の種類によって異なる。すなわち、それらのガラス転移温度や融点より求める、あるいは溶融流動開始する温度をメルトインデックスス計やフローテスターで求めて、その温度を参考するなどにより、更には実際に加工を行いながら、決定することができる。おおむね、ポリイミド樹脂の場合は、３８０〜４４０℃である。
【００４６】
［ピストンリングの成形］
本発明のピストンリングの成形は、特に限定されず、公知の成形方法が全て用いることができる。通常、主に射出成形により成形加工することによって各種用途に使用が可能である。射出成形によって得られた成形品に切削加工を施し、最終形状に仕上げることで使用することも可能である。その他、押出成形、圧縮成形、及びトランスファー成形等の従来から知られる方法で成形加工することも可能である。成形加工温度は、上記の熱可塑性ポリイミド樹脂組成物の製造における加工温度と同様である。
【００４７】
［実施例］
以下、実施例によって本発明を具体的に説明するが、本発明はこれら実施例に限定されるものではない。また、実施例における樹脂組成物の評価は以下の要領で実施した。
１）磨耗量（自材の磨耗量、相手材の磨耗量）
鈴木式の摩擦磨耗試験に準じ、相手材としてＦＣ材（ＦＣＤ４５）を用い、室温下、オイル中（エンジンオイル）、６時間後の磨耗量を測定した。面圧は３ＭＰａ、速度は２５０ｍ／ｍｉｎにて行った。
２）摩擦係数
鈴木式の摩擦磨耗試験に準じ、相手材としてＦＣ材（ＦＣＤ４５）を用い、室温下、オイル中（エンジンオイル）、６時間後の磨摩擦係数を求めた。この時の、面圧は３ＭＰａ、速度は２５０ｍ／ｍｉｎにて行った。
３）限界ＰＶ値
鈴木式の摩擦磨耗試験に準じ、相手材としてＦＣ材（ＦＣＤ４５）を用い、室温下、速度（Ｖ）２５０ｍ／ｍｉｎ、オイル中（エンジンオイル）、６時間試験を行い樹脂組成物が座屈しない上限の面圧（Ｐ）を求め、そのときのＰ×Ｖ［（ＭＰａ）×（ｍ／ｍｉｎ）］の値を求めた。
４）オイル漏れ量（シール性）
直径５２ｍｍの熱可塑性ポリイミド樹脂ピストンリング（幅２．３ｍｍ、厚さ２．３ｍｍ、合い口０．３ｍｍ）をＦＣ材（鋳鉄  ＦＣＤ４５）製ピストン、ＦＣ材（鋳鉄  ＦＣＤ４５）製ハウジングで構成された往復運動部分に装着し、オイルとしてトヨタ純正エンジンオイルを用い、２ＭＰａの油圧と、ピストンストローク  １００ｍｍ、２０００ｒｐｍの往復運動を与え、１００時間連続して試験を実施した。オイル温度は、１２０℃であった。１００時間後のリング磨耗量（側面、外周面、軸溝）、ハウジング磨耗量を測定した。オイル漏れ量は８０時間〜１００時間の間のオイル漏れ量より、１分間あたりの漏れ量（ｃｃ／ｍｉｎ）を算出した。オイル漏れ量を計測することによりピストンリングのシール性が把握可能である。
【００４８】
［実施例１〜５］
化学式（３）の熱可塑性ポリイミド樹脂（三井化学（株）社製、商品名オーラム（登録商標）ＰＤ４５０）とフッ素樹脂（旭硝子フロロポリマーズ（株）社製、商品名アフロンＰＴＦＥ  Ｌ−１８０）を表１に示すような割合でミキサーを用いてドライブレンドし、その後、２軸押出機を用いてＰＡＮ系炭素繊維（東邦テナックス（株）社製、商品名ベスファイトＨＴＡ−Ｃ６−ＵＨ）表１に示すような割合でサイドフィーダーより供給し４００〜４２０℃で押出して造粒し、得られたペレットを射出成形機（シリンダー温度４００〜４２０℃、射出圧力２３０ＭＰａ、金型温度１９０℃）に供給し、前述した各試験法に定められた試験片を成形した。結果を表１に示す。
【００４９】
［実施例６］
潤滑材としてフッ素樹脂の替わりにオイル（信越化学  シリコンオイル  ＫＦ９６５−１００）を用いる以外は、実施例１〜５と同様な方法によって行った。結果を表１に示す。
【００５０】
［実施例７］
潤滑材としてフッ素樹脂の替わりにグラファイト（日本黒鉛  ＡＣＰ）を用いる以外は、実施例１〜５と同様な方法によって行った。結果を表１に示す。
【００５１】
［実施例８］
潤滑材としてフッ素樹脂の替わりに市販されている二硫化モリブデンを用いる以外は、実施例１〜５と同様な方法によって行った。結果を表１に示す。
【００５２】
［実施例９］
表１の実施例９に示す組成物を用い、かつ炭素繊維としてピッチ系炭素繊維（クレハ化学社製：Ｍ１０７）を用いる以外は実施例1〜５と同様な方法によって行った。結果を表１に示す。
【００５３】
［実施例１０］
表１の実施例１０に示す組成物を用い、かつフッ素樹脂としてフッ素樹脂（ダイキン工業社製：ルブロンＬ−５）を用いる以外は実施例１〜５と同様な方法によって行った。結果を表１に示す。
【００５４】
【表１】
2007192242.tif 000011
【００５５】
［実施例１１〜１５］
化学式（４）および（５）で示される熱可塑性ポリイミド共重合体樹脂（三井化学（株）社製、商品名オーラム（登録商標）ＰＤ５００Ａ）とフッ素樹脂（旭硝子フロロポリマーズ（株）社製、商品名アフロンＰＴＦＥ  Ｌ−１８０）表２に示すような割合でミキサーを用いてドライブレンドし、その後２軸押出機を用いてＰＡＮ系炭素繊維（東邦テナックス（株）社製、商品名ベスファイトＨＴＡ−Ｃ６−ＵＨ）表２に示すような割合でサイドフィーダーより供給し４００〜４２０℃で押出して造粒し、得られたペレットを射出成形機（シリンダー温度４００〜４２０℃、射出圧力２３０ＭＰａ、金型温度１９０℃）に供給し、前述した各試験法に定められた試験片を成形した。結果を表２に示す。
【００５６】
【表２】
2007192242.tif 000012
【００５７】
［実施例１６〜２０］
芳香族ジアミン化合物として１，３−ビス（４−アミノフェノキシ）ベンゼン、芳香族テトラカルボン酸二無水物として３，３’，４，４’−ビフェニルテトラカルボン酸二無水物を原料とし、得られたポリアミド酸を熱的に熱的にイミド化して、化学式（６）の熱可塑性ポリイミド樹脂を得た。得られたポリイミド粉の対数粘度（ηｉｎｈ）は、０．９ｄｌ／ｇであった。この化学式（６）である熱可塑性ポリイミド樹脂とフッ素樹脂（旭硝子フロロポリマーズ（株）社製、商品名アフロンＰＴＦＥ  Ｌ−１８０）表３に示すような割合でミキサーを用いてドライブレンドし、その後２軸押出機を用いてＰＡＮ系炭素繊維（東邦テナックス（株）社製、商品名ベスファイトＨＴＡ−Ｃ６−ＵＨ）表３に示すような割合でサイドフィーダーより供給し４００〜４２０℃で押出して造粒し、得られたペレットを射出成形機（シリンダー温度４００〜４２０℃、射出圧力２３０ＭＰａ、金型温度１９０℃）に供給し、前述した各試験法に定められた試験片を成形した。結果を表３に示す。
【００５８】
【表３】
2007192242.tif 000013
【００５９】
［比較例１〜３］
化学式（３）の熱可塑性ポリイミド樹脂（三井化学（株）社製、商品名オーラム（登録商標）ＰＤ４５０）と  フッ素樹脂（旭硝子フロロポリマーズ（株）社製、商品名アフロンＰＴＦＥ  Ｌ−１８０）表４に示すような割合でミキサーを用いてドライブレンドし、その後２軸押出機を用いてＰＡＮ系炭素繊維（東邦テナックス（株）社製、商品名ベスファイトＨＴＡ−Ｃ６−ＵＨ）表４に示すような割合でサイドフィーダーより供給し４００〜４２０℃で押出して造粒し、得られたペレットを射出成形機（シリンダー温度４００〜４２０℃、射出圧力２３０ＭＰａ、金型温度１９０℃）に供給し、前述した各試験法に定められた試験片を成形した。結果を表４に示す。
【００６０】
【表４】
2007192242.tif 000014
【００６１】
［比較例４〜６］
化学式（４）および（５）で示される熱可塑性ポリイミド共重合体樹脂（三井化学（株）社製、商品名オーラム（登録商標）ＰＤ５００Ａ、ｍ／ｎ＝９）とフッ素樹脂（旭硝子フロロポリマーズ（株）社製、商品名アフロンＰＴＦＥ  Ｌ−１８０）表５に示すような割合でミキサーを用いてドライブレンドし、その後２軸押出機を用いてＰＡＮ系炭素繊維（東邦テナックス（株）社製、商品名ベスファイトＨＴＡ−Ｃ６−ＵＨ）表５に示すような割合でサイドフィーダーより供給し４００〜４２０℃で押出して造粒し、得られたペレットを射出成形機（シリンダー温度４００〜４２０℃、射出圧力２３０ＭＰａ、金型温度１９０℃）に供給し、前述した各試験法に定められた試験片を成形した。結果を表５に示す。
【００６２】
【表５】
2007192242.tif 000015
【００６３】
［比較例７〜９］
芳香族ジアミン化合物として１，３−ビス（４−アミノフェノキシ）ベンゼン、芳香族テトラカルボン酸二無水物として３，３’，４，４’−ビフェニルテトラカルボン酸二無水物を原料とし、得られたポリアミド酸を熱的に熱的にイミド化して、化学構造式が（６）の熱可塑性ポリイミド樹脂を得た。得られたポリイミド粉の対数粘度（ηｉｎｈ）は、０．９ｄｌ／ｇであった。この化学構造式が（６）である熱可塑性ポリイミド樹脂とフッ素樹脂（旭硝子フロロポリマーズ（株）社製、商品名アフロンＰＴＦＥ  Ｌ−１８０）表６に示すような割合でミキサーを用いてドライブレンドし、その後２軸押出機を用いてＰＡＮ系炭素繊維（東邦テナックス（株）社製、商品名ベスファイトＨＴＡ−Ｃ６−ＵＨ）表６に示すような割合でサイドフィーダーより供給し４００〜４２０℃で押出して造粒し、得られたペレットを射出成形機（シリンダー温度４００〜４２０℃、射出圧力２３０ＭＰａ、金型温度１９０℃）に供給し、前述した各試験法に定められた試験片を成形した。結果を表６に示す。
【００６４】
【表６】
2007192242.tif 000016
【産業上の利用可能性】
【００６５】
本発明の溶融成形可能な熱可塑性ポリイミド樹脂組成物を成形してなるピストンリングは、自材及び相手材の磨耗が著しく少ない摩擦磨耗特性、およびシール性も優れているので極めて有用であり、様々な分野のシール目的のピストンリングとして応用が可能である。また、本発明のピストンリングは、高圧、高速の条件でも使用可能で、使用時のシール性がＦＣ材などの金属材料と比較し著しく改良され、さらには、ピストン本体に組み付ける際のかじり及び変形がなく実用的である。更には、本ピストンリングは、実使用前（組み付け前）に熱処理すると効果的で、熱処理により結晶化度の上昇や寸法安定化などの効果が期待できる。
【００６６】
上記の優れた特性を有する本発明のピストンリングは、具体的に例えば、自動車部品では、エンジン内のピストンリング、過給機（ターボ）、エアーコンプレッサー、ＡＢＳ、ＥＳＣ、オイルポンプなどのシールを目的としたシール材料、産業用では、空気、窒素、水素などの各種気体圧縮用コンプレッサーのピストンリングや建築機械のダンパー用のウェアーリングなどに用いる事が可能である。
【図面の簡単な説明】
【００６７】
【図１】図１は、実施例のおけるシール性（オイル漏れ量）の評価に対する評価装置の概略図である。
【符号の説明】
【００６８】
１：ＦＣＤ４５製ピストン（往復部）
２：ピストンリング
３：ＦＣＤ４５製ハウジング
４：油圧計
５：オイル供給管
６：オイルポンプ
７：オイルバス
８：オイル漏れ量測定用バルブ
９：オイル漏れ量測定用オイル排出管
１０：メスシリンダー
【図１】
2007192242.tif 000023